투명 수지 로서 지환 식 구조 를 갖 는 수지 ( 니 폰 제온 사제 , 제 오노아 1060 R , 흡수율 0 . 01 %) 를 , 2 축 압출기 로 혼련 하 여 스트랜드 형상 으로 압출 하 고 , 페레 타이 저 로 절단 하 여 광 확산 판 용 팰릿 ( A ) 을 제조 했 다 . 이 광 확산 판 용 팰릿 ( A ) 을 원료 로 하 여 , 사출 성형기 ( 형 조 임력 1000 kN ) 를 이용 하 여 , 양면 이 평활 한 두께 2 mm 이 고 , 100 mm× 50 mm 의 시험 판 을 성형 했 다 . 이 시험 판 의 전광선 투과율 과 헤이즈 를 , JIS K 7361 - 1 과 JIS K 7136 에 근거 하 고 , 적분 구 방식 색차 탁도계 를 이용 하 여 측정 했 다 . 시험 판 은 전광선 투과율 은 92 % 이 며 , 헤이즈 는 0 . 3 % 였 다 .